Brevet FR3041528A1 (20170331)
REVENDICATIONS1. Composition cosmétique photoprotectrice sous forme d'émulsion comprenant : a) des particules d'oxyde de cérium (particules secondaires) de diamètre moyen 5 d50 mesuré par un granulomètre par centrifugation compris entre 35 et 300 nm, fonctionnalisées par de l'acide polyacrylique (PAA) dont la masse moléculaire moyenne en poids M'' est comprise entre 1500 et 4000 g/mol, de préférence entre 1800 et 2200 g/mol, lesdites particules secondaires étant formées de particules primaires agrégées présentant un diamètre moyen dMET compris entre 10 25 et 110 nm et un écart-type SMET inférieur à 30% dudit diamètre moyen, dMET et SMET étant calculés à partir d'une distribution de diamètres déterminés à l'aide de la microscopie électronique par transmission (MET) ; b) au moins un filtre UV inorganique à base d'oxyde de titane ou d'oxyde de zinc 15 c) éventuellement au moins un filtre UV organique.\n<CLM>\1\tComposition selon la revendication 1 comprenant dans un support physiologiquement acceptable : i) au moins une phase aqueuse ; 20 ii) au moins une phase huileuse ; iii) au moins un système émulsionnant ; iv) l'oxyde de cérium fonctionnalisé tel que décrit à la revendication 1 ; y) au moins un filtre UV inorganique à base d'oxyde de titane ou d'oxyde de zinc 25 vi) éventuellement au moins un filtre UV organique.\n<CLM>\1\tComposition selon la revendication 1 ou 2 caractérisée en ce que l'émulsion est du type huile-dans-eau, eau-dans-huile, eau-dans-huile-dans-eau ou huiledans-eau-dans-huile. 30\n<CLM>\1\tComposition selon l'une des revendication 1 à 3 caractérisée en ce que la l'émulsion est stable lorsque la composition est soumise à chacun des tests suivants : 4 semaines, 4°C 4 semaines, température ambiante 4 semaines, 40°C 10 jours, 50°C 3041528 29 1 semaine, cycles: 12h à +20°C, puis 12h à -10°C 1 semaine, cycles: 12h à +40°C, puis 12h à -10°C\n<CLM>\1\tComposition selon l'une des revendications 1 à 4 caractérisée en ce que la distribution de diamètres des particules secondaires présente un indice de dispersion (dm) inférieur à 0,50, de préférence inférieur à 0,35.\n<CLM>\1\tComposition selon l'une des revendications 1 à 5 caractérisée en ce que les particules secondaires présentent un diamètre moyen d50 compris entre 35 et 100 nm et les particules primaires présentent un diamètre dMET d'environ 30 nm, compris entre 25 et 40 nm ou bien les particules secondaires présentent un diamètre moyen d50 est compris entre 75 et 200 nm et les particules primaires présentent un diamètre dMET d'environ 60 nm, compris entre 60 et 120 nm.\n<CLM>\1\tComposition selon l'une des revendications 1 à 6 caractérisée en ce que les particules d'oxyde de cérium fonctionnalisées présentent une forme polygonale.\n<CLM>\1\tComposition selon l'une des revendications 1 à 7 caractérisée en ce que la distribution des diamètres dMET des particules primaires est une monopopulation.\n<CLM>\1\tComposition selon l'une des revendications 1 à 8 caractérisée en ce que le PAA est sous forme acide ou basique ou en partie sous forme acide et basique.\n<CLM>\1\tUtilisation de particules d'oxyde de cérium fonctionnalisées telles que définies à l'une des revendications 1, 5 à 9 pour la fabrication d'une composition cosmétique photoprotectrice sous forme d'émulsion telle que définie à l'une des revendications 1 à\n<CLM>\1\t11. Procédé de préparation d'une composition cosmétique photoprotectrice selon l'une des revendications 1 à 9 dans lequel le mélange formé d'une phase aqueuse comprenant l'oxyde de cérium fonctionnalisé et d'une phase huileuse comprenant le filtre UV inorganique autre que l'oxyde de cérium fonctionnalisé est soumis à du cisaillement.